(57)【要約】      （修正有）【課題】多量の紫外線を照射しても紫外線硬化型樹脂の透過率が下がらないような、紫外線硬化型樹脂を含む光学素子の製造方法を提供すること。【解決手段】ガラス１の基板と、屈折率の異なる紫外線硬化型樹脂２，４から形成された光学素子を、加熱処理用チャンバ６の中に入れて加熱処理を行う（ｆ）。加熱処理と加湿処理を同時に行ってもよい。加熱処理の温度は４０〜１３０℃が適当である。４０℃未満では効果が小さくなり、１３０℃を超えると樹脂が劣化し易くなる。６０〜１００℃が特に好ましい。加湿処理の湿度は、６０％以上が適当であり、８０％以上であることが特に好ましい。湿度が６０％未満では効果が小さい。このように、加熱処理により、紫外線硬化型樹脂２と紫外線硬化型樹脂４の黄色みがなくなり、透過率が向上する。【選択図】  図１
2007047588.tif 000002
【特許請求の範囲】
【請求項１】
紫外線硬化型樹脂を硬化させた後、加熱処理を施す工程を有することを特徴とする紫外線硬化型樹脂を含む光学素子の製造方法。
【請求項２】
前記加熱処理を、４０℃〜１３０℃の範囲で行うことを特徴とする請求項１に記載の紫外線硬化型樹脂を含む光学素子の製造方法。
【請求項３】
前記加熱処理を、６０℃〜１００℃の範囲で行うことを特徴とする請求項１に記載の紫外線硬化型樹脂を含む光学素子の製造方法。
【発明の詳細な説明】
【技術分野】
【０００１】
本発明は、紫外線硬化型樹脂を光学要素として含む光学素子の製造方法に関するものである。
【背景技術】
【０００２】
紫外線硬化型樹脂製の光学素子、又は、紫外線硬化型樹脂を光学要素の一部として含む光学素子は、通常よく用いられている（本明細書、及び特許請求の範囲においては、これらをまとめて「紫外線硬化型樹脂を含む光学素子」と称する。
【０００３】
例えば、母材の表面に樹脂層を成形した光学素子を複合型光学素子と呼ぶ。樹脂層としては、紫外線硬化型樹脂が用いられることが多い。紫外線硬化型樹脂層は型を使い成形する。紫外線硬化型樹脂は型の形状を忠実に転写するため、容易に、また低コストで、所望の表面形状の光学素子を得ることができる。また、紫外線硬化型樹脂は短時間で硬化し、また熱源を使用しないので、より低コスト化できる。
【発明の開示】
【発明が解決しようとする課題】
【０００４】
光学素子の耐久性を上げるのためには、紫外線硬化型樹脂を十分硬化させる必要がある。紫外光を多量照射すると硬化度は上がるが、逆に紫外線硬化型樹脂の透過率が下がる（黄色味が強くなる）問題があった。
【０００５】
本発明はこのような事情に鑑みてなされたもので、多量の紫外線を照射しても紫外線硬化型樹脂の透過率が下がらないような、紫外線硬化型樹脂を含む光学素子の製造方法を提供することを課題とする。
【課題を解決するための手段】
【０００６】
前記課題を解決するための第１の手段は、紫外線硬化型樹脂を硬化させた後、加熱処理を施す工程を有することを特徴とする紫外線硬化型樹脂を含む光学素子の製造方法である。
【０００７】
前記課題を解決するための第２の手段は、前記第１の手段であって、前記加熱処理を、４０℃〜１３０℃の範囲で行うことを特徴とするものである。
【０００８】
前記課題を解決するための第３の手段は、前記第１の手段であって、前記加熱処理を、６０℃〜１００℃の範囲で行うことを特徴とするものである。
【発明の効果】
【０００９】
本発明によれば、多量の紫外線を照射しても紫外線硬化型樹脂の透過率が下がらないような、紫外線硬化型樹脂を含む光学素子の製造方法を提供することができる。
【発明を実施するための最良の形態】
【００１０】
以下、本発明の実施の形態の例を、図を用いて説明する。図１は、本発明の実施の形態の１例である紫外線硬化型樹脂を含む光学素子の製造方法を説明するための図である。
【００１１】
まず、ガラスからなる基板１を用意する。基板１は、平面形状を有するものであっても、光学的パワーを有するものであってもよい。そして、紫外線硬化型樹脂を塗布する面にシランカップリング処理を施して、接着性を高めるようにする（ａ）。
【００１２】
次に、この基板１の上に、紫外線硬化型樹脂２を載置して、金型３との間に挟んで押圧し、基板１を通して紫外線を照射して、紫外線硬化型樹脂２を硬化させる（ｂ）。そして、紫外線硬化型樹脂２の硬化後、金型３を紫外線硬化型樹脂２から剥離する（ｃ）。この状態で、紫外線硬化型樹脂２は、紫外線照射の影響で黄色みを帯びた状態となり、透過率が下がっている。
【００１３】
続いて紫外線硬化型樹脂２の上に別の紫外線硬化型樹脂４を載置して、金型５との間に挟んで押圧し、基板１、及び紫外線硬化型樹脂２を通して紫外線を照射して、紫外線硬化型樹脂２の上に別の紫外線硬化型樹脂４を硬化させる（ｄ）。そして、紫外線硬化型樹脂４の硬化後、金型５を紫外線硬化型樹脂４から剥離する（ｅ）。この状態で、紫外線硬化型樹脂４は、紫外線照射の影響で黄色みを帯びた状態となり、透過率が下がっている。
【００１４】
続いて、このようにして形成された光学素子を、加熱処理用チャンバ６の中に入れて加熱処理を行う（ｆ）。この際、加熱処理に加えて加湿処理を同時に行っても、透過率を向上させることができる。加熱処理の温度は４０〜１３０℃が適当である。４０℃未満では効果が小さくなり、１３０℃を超えると樹脂が劣化し易くなる。６０〜１００℃が特に好ましい。加湿処理を併せて行う場合の湿度は、６０％以上が適当であり、８０％以上であることが特に好ましい。湿度が６０％未満では効果が小さい。このように、加熱処理（更にこれに加えた加湿処理）により、紫外線硬化型樹脂２と紫外線硬化型樹脂４の黄色みがなくなり、透過率が向上する。光学素子を加熱処理用チャンバ６から取り出して、基板１と紫外線硬化型樹脂２と紫外線硬化型樹脂４からなる複合光学素子が完成する（ｇ）。
【００１５】
このように、加熱処理、加湿処理で透明度が回復する理由は明らかではないが、透過率が自然に復帰しようとする性質を加速する効果があるものと推定される。なお、この実施の形態では、母材としてガラスを使用したが、母材は、射出成形樹脂等のプラスチックであってもよい。樹脂層は１層であってもよいし、２層以上積層してもよい。また母材の両面に設けられていてもよい。また樹脂層が成形される母材の表面形状は、球面、非球面、回折光学面など特に制限はない。樹脂層の形状を非球面にすると、複合型非球面光学素子となる。また回折光学面にすると複合型回折光学素子となる。更に２層以上の樹脂層が積層され、その界面が回折光学面となるようにされていてもよい。
【実施例】
【００１６】
（実施例１）
母材の上に屈折率及び分散の異なる光学材料を積層し、その界面が回折光学面である密着複層型回折光学素子を作製した。密着複層型回折光学素子の光学材料として使用するには、相対的に高屈折率低分散、低屈折率高分散であることが必要である。
（１）低屈折率高分散の樹脂前駆体として、下記のような組成で調合した。
フッ素含有２官能アクリレート５３ｗｔ％、フルオレン骨格を有する２官能アクリレート４２ｗｔ％、単官能アクリレート５ｗｔ％。
【００１７】
光重合開始剤として、イルガキュア１８４（チバスペシャルティーケミカルズ）を０．５ｗｔ％添加した。
硬化後の物性は下記のとおりであった。
【００１８】
【表１】
2007047588.tif 000003
【００１９】
（２）高屈折率低分散の樹脂前駆体として、２官能チオールに過剰の２官能アクリレートを反応させて得られる末端アクリレートオリゴマーを調合した。
２官能チオールと２官能アクリレートのモル比は１：２．５である。
光重合開始剤として、イルガキュア１８４（チバスペシャルティーケミカルズ）を０．５ｗｔ％添加した。
硬化物の特性は下記の通りであった。
【００２０】
【表２】
2007047588.tif 000004
【００２１】
（３）透過率測定用のサンプルとして、ガラス（ＢＫ７）の上に、上記樹脂を０．２ｍｍ厚で成形したものを、樹脂ごとにそれぞれ作製した。ＵＶ照射量は硬化度の評価により、低屈折率高分散樹脂は１００００mJ/cm２、高屈折率低分散樹脂は６０００mJ/cm２とした。
硬化後に、７０℃で２０時間加熱処理した。加熱処理せず２０時間放置したものも含め、透過率は下記のようになった。（測定波長３８０nm）
【００２２】
【表３】
2007047588.tif 000005
【００２３】
（４）密着複層型回折光学素子を作製した。格子形状は、直径２０ｍｍ、格子高２０μｍ、格子ピッチは中心付近で１．２mm、外周付近で０．０２ｍｍで周辺に行くほどピッチが小さいものである。母材のガラスの、樹脂層を成形する面にシランカップリング処理をした。処理面と上記格子形状の金型を対向させ、その間に低屈折率高分散樹脂を充填した。紫外線照射により硬化後、離型した。更に今度は回折格子の無い連続面の形状の金型を対向させ、その間に高屈折率低分散樹脂を充填した。紫外線により硬化後、離型し密着複層型回折光学素子を得た。樹脂厚及び紫外線照射量は（３）と同じである。
（５）上記素子を７０℃で２０時間加熱処理した。加熱処理せず２０時間放置した素子に比べ、透過率は５％高かった。
（実施例２）
実施例１（３）の加熱処理の代わりに、６０℃で湿度８０％、９６時間の加湿処理をした。その他の工程は実施例１と同じである。両樹脂とも実施例１と同様に透過率は上昇した。更に（５）の加熱処理の代わりに同様の加湿処理をした。処理した素子は処理せず９６時間放置した素子に比べ透過率は４％高かった。
【図面の簡単な説明】
【００２４】
【図１】本発明の実施の形態の１例である紫外線硬化型樹脂を含む光学素子の製造方法を説明するための図である。
【符号の説明】
【００２５】
１…基板、２…紫外線硬化型樹脂、３…金型、４…紫外線硬化型樹脂、５…金型、６…加熱処理用チャンバ
【図１】
2007047588.tif 000006